(57)【特許請求の範囲】
【請求項１】
芳香族ビニル系単量体（ａ１）５〜４０重量％、不飽和カルボン酸アルキルエステル系単量体（ａ２）３０〜８０重量％、シアン化ビニル系単量体（ａ３）１０〜５０重量％およびこれらと共重合可能な他の単量体（ａ４）０〜４０重量％を含有するビニル系単量体混合物（ａ）を連続塊状重合または連続溶液重合してなるビニル系共重合体（Ａ）に、ゴム質重合体（ｂ）の存在下に１種以上のビニル系単量体（ｃ）をグラフト重合してなるグラフト共重合体（Ｂ）が分散してなる熱可塑性樹脂組成物であって、ビニル系共重合体（Ａ）の溶解度パラメーターが１０．５〜１２．５（ｃａｌ／ｍｌ）１／２であり、熱可塑性樹脂組成物のアセトン可溶分中に存在するアクリロニトリル単量体単位の３連シーケンスの割合が、前記アセトン可溶分に対し１０重量％以下であることを特徴とする透明性熱可塑性樹脂組成物。
【請求項２】
ヘイズ値が３０％以下であることを特徴とする請求項１に記載の透明性熱可塑性樹脂組成物。
【請求項３】
前記グラフト共重合体（Ｂ）を構成するゴム質重合体成分と、前記アセトン可溶分との屈折率の差が０．０３以内であることを特徴とする請求項１または２に記載の透明性熱可塑性樹脂組成物。
【請求項４】
前記アセトン可溶分の酸価が０．０１〜１ｍｇＫＯＨ／ｇであることを特徴とする請求項１〜３のいずれか１項に記載の透明性熱可塑性樹脂組成物。
【請求項５】
ビニル系単量体混合物（ａ）及びビニル系単量体混合物（ｃ）が、芳香族ビニル系単量体（ａ１）５〜４０重量％、不飽和カルボン酸アルキルエステル系単量体（ａ２）３０〜８０重量％、シアン化ビニル系単量体（ａ３）１０〜５０重量％およびこれらと共重合可能な他の単量体（ａ４）０〜４０重量％からなり、かつ、不飽和カルボン酸系単量体（但し不飽和カルボン酸アルキルエステル系単量体（ａ２）を除く）（ａ５）を実質的に含有しない単量体混合物である請求項１〜４のいずれか１項に記載の透明性熱可塑性樹脂組成物。
【請求項６】
ビニル系単量体混合物（ａ）を連続塊状重合または連続溶液重合することによりビニル系共重合体（Ａ）を製造し、続いて溶融状態のビニル系共重合体（Ａ）に、グラフト共重合体（Ｂ）を添加し、溶融混合する方法により連続的に製造されるゴム強化スチレン系樹脂組成物である請求項１〜５のいずれか１項に記載の透明性熱可塑性樹脂組成物。
【請求項７】
ビニル系単量体混合物（ａ）の重合に続いて脱モノマーを行うことによりビニル系共重合体（Ａ）を製造する工程における脱モノマー工程の途中もしくは脱モノマー工程の後、溶融状態のビニル系共重合体（Ａ）に、グラフト共重合体（Ｂ）を添加することにより製造される請求項６記載の透明性熱可塑性樹脂組成物。
【請求項８】
ビニル系共重合体（Ａ）に添加される時のグラフト共重合体（Ｂ）を半溶融もしくは溶融状態とすることにより製造される請求項１〜７のいずれか１項に記載の透明性熱可塑性樹脂組成物。
【請求項９】
ビニル系単量体混合物（ａ）を連続塊状重合または連続溶液重合することによりビニル系共重合体（Ａ）を製造し、続いて溶融状態のビニル系共重合体（Ａ）に、グラフト共重合体（Ｂ）を添加し、溶融混合することにより請求項１〜６のいずれか１項に記載の熱可塑性樹脂組成物を製造することを特徴とする透明性熱可塑性樹脂組成物の製造方法。
【発明の詳細な説明】
【０００１】
【発明の属する技術分野】
本発明は、透明性を有するゴム含有スチレン系熱可塑性樹脂組成物に関するものであり、さらに詳しくは、透明性、耐薬品性および色調安定性が均衡して優れたゴム含有スチレン系熱可塑性樹脂組成物に関するものである。
【０００２】
【従来の技術】
ジエン系ゴムなどのゴム質重合体に、スチレン、α−メチルスチレンなどの芳香族ビニル化合物、アクリロニトリル、メタアクリロニトリルなどのシアン化ビニル化合物を共重合したグラフト共重合体を含有してなる透明ＡＢＳ樹脂は、透明性、耐衝撃性、剛性などの機械的強度バランス、成形加工性およびコストパフォーマンスなどに優れることから、家電製品、通信関連機器および一般雑貨などの用途分野で幅広く利用されている。
【０００３】
しかし、このような透明ＡＢＳ樹脂は、有機溶媒などの薬品類や洗剤などの溶剤に対する耐性が低いことに起因して、使用される用途が制限されているのが実情である。
【０００４】
透明を有しない一般ＡＢＳ樹脂の耐薬品性を改善するための手段としては、シアン化ビニル化合物の含有割合を高めることが一般に知られており、いわゆる高ニトリル含有熱可塑性樹脂組成物が種々提案されている。
【０００５】
たとえば、耐薬品性の向上という点では、グラフト共重合体のグラフト率を規定した樹脂組成物（特開平４−２５８６１９号公報、特開平５−７８４２８号公報）、およびマトリックス成分にメタクリル酸エステルを必須成分とした高ニトリル含有熱可塑性樹脂組成物（特開平４−１２６７５６号公報）などが知られている。
【０００６】
しかしながら、上述した従来の高ニトリル含有熱可塑性樹脂組成物においては、芳香族ビニル化合物とシアン化ビニル化合物との反応速度が異なるため、均一な組成のポリマーを得ることが困難であった。そのため、芳香族ビニル化合物とシアン化ビニル化合物からなる共重合体を含有する熱可塑性樹脂組成物は、成形加工時に黄色に着色しやすく、変色により品質が低下してしまうという問題が生じていた。
【０００７】
このように高ニトリル化による耐薬品性向上技術では高ニトリル化による変色、透明性低下という問題を生じ易いので、この高ニトリル化技術を透明ＡＢＳに応用すると透明樹脂製品にとって致命的な欠陥となると従来は考えられてきた。
【０００８】
したがって、透明性、耐薬品性および色調安定性が均衡に優れた高ニトリル含有熱可塑性樹脂組成物は得られていなかった。
【０００９】
【発明が解決しようとする課題】
本発明は、上述した従来技術における問題点の解決を課題として検討した結果達成されたものであり、透明性、耐薬品性および色調安定性が均衡して優れたゴム含有スチレン系熱可塑性樹脂組成物の提供を目的とするものである。
【００１０】
【課題を解決するための手段】
本発明者らは、上記の目的を達成するために鋭意検討した結果、ビニル系単量体混合物を、特定の方法を用いて重合してなるビニル系共重合体に、ゴム含有グラフト重合体が分散した熱可塑性樹脂組成物を調製するに際し、特定の条件を満たす場合に、さらに特定の物性を満足させることにより、透明性、耐薬品性に優れ、かつ色調安定性に優れた熱可塑性樹脂組成物が得られることを見出し、本発明に到達した。
【００１１】
すなわち、本発明の透明性熱可塑性樹脂組成物は芳香族ビニル系単量体（ａ１）５〜４０重量％、不飽和カルボン酸アルキルエステル系単量体（ａ２）３０〜８０重量％、シアン化ビニル系単量体（ａ３）１０〜５０重量％およびこれらと共重合可能な他の単量体（ａ４）０〜４０重量％を含有するビニル系単量体混合物（ａ）を連続塊状重合または連続溶液重合してなるビニル系共重合体（Ａ）に、ゴム質重合体（ｂ）の存在下に１種以上のビニル系単量体（ｃ）をグラフト重合してなるグラフト共重合体（Ｂ）が分散してなる熱可塑性樹脂組成物であって、ビニル系共重合体（Ａ）の溶解度パラメーターが１０．５〜１２．５（ｃａｌ／ｍｌ）１／２であり、この熱可塑性樹脂組成物のアセトン可溶分中に存在するアクリロニトリル単量体単位の３連シーケンスの割合が、前記アセトン可溶分に対し１０重量％以下であることを特徴とする。
【００１２】
なお、本発明の透明性熱可塑性樹脂組成物においては、ヘイズ値が３０％以下であること、前記グラフト共重合体（Ｂ）を構成するゴム質重合体成分と前記アセトン可溶分との屈折率の差が０．０３以内であること、前記アセトン可溶分の酸価が０．０１〜１ｍｇＫＯＨ／ｇであること、ビニル系単量体混合物（ａ）及びビニル系単量体混合物（ｃ）が、不飽和カルボン酸系単量体（但し不飽和カルボン酸アルキルエステル系単量体（ａ２）を除く）（ａ５）を実質的に含有しないこと、連続塊状重合または連続溶液重合によりビニル系共重合体（Ａ）を製造し、続いて溶融状態のビニル系共重合体（Ａ）に、グラフト共重合体（Ｂ）を添加し、溶融混合する方法で熱可塑性樹脂組成物を製造すること、ビニル系単量体混合物（ａ）の重合に続いて脱モノマーを行うことによりビニル系共重合体（Ａ）を製造する工程における脱モノマー工程の途中もしくは脱モノマー工程の後、溶融状態のビニル系共重合体（Ａ）に、グラフト共重合体（Ｂ）を添加すること、およびビニル系共重合体（Ａ）に添加される時のグラフト共重合体（Ｂ）が半溶融もしくは溶融状態であることが、いずれも好ましい条件として挙げられ、これらの条件を満たす場合にはさらに優れた効果の取得を期待することができる。
【００１３】
【発明の実施の形態】
本発明において、ビニル系共重合体（Ａ）に使用する芳香族ビニル系単量体（ａ１）の具体例としては、スチレン、α−メチルスチレン、ｐ−メチルスチレン、ビニルトルエン、ｔ−ブチルスチレン、ｏ−エチルスチレン、ｏ−クロロスチレンおよびｏ，ｐ−ジクロロスチレンなどが挙げられるが、特にスチレン、α−メチルスチレンが好ましい。これらは１種または２種以上を用いることができる。
【００１４】
ビニル系共重合体（Ａ）を形成するビニル系単量体混合物（ａ）においては、芳香族ビニル系単量体（ａ１）を５〜４０重量％、好ましくは１０〜３０重量％の範囲で使用する必要がある。上記の範囲未満ではＩｚｏｄ衝撃強度、剛性などの機械特性が著しく低下し、また上記の範囲を越えると透明性が著しく低下する傾向となる。
【００１５】
本発明において、ビニル系共重合体（Ａ）に使用する不飽和カルボン酸アルキルエステル系単量体（ａ２）の具体例としては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸クロロメチルおよび（メタ）アクリル酸２−クロロエチルなどが挙げられるが、特にメタクリル酸メチルが好ましい。これらは１種または２種以上を用いることができる。
【００１６】
ビニル系共重合体（Ａ）を形成するビニル系単量体混合物（ａ）においては、不飽和カルボン酸アルキルエステル系単量体（ａ２）を３０〜８０重量％、好ましくは３５〜７５重量％の範囲で使用する必要がある。上記の範囲未満では透明性を得ることが困難となり、また上記の範囲を越えると耐薬品性が著しく低下する傾向となる。
【００１７】
本発明において、ビニル系共重合体（Ａ）に使用するシアン化ビニル系単量体（ａ３）の具体例としては、アクリロニトリル、メタアクリロニトリルおよびエタクリロニトリルなどが挙げられるが、特にアクリロニトリルが好ましい。これらは１種または２種以上を用いることができる。
【００１８】
ビニル系共重合体（Ａ）を形成するビニル系単量体混合物（ａ）においては、シアン化ビニル系単量体（ａ３）を１０〜５０重量％、好ましくは１２〜４０重量％の範囲で使用する必要がある。上記の範囲未満では耐薬品性が著しく低下し、また上記の範囲を越えると望ましい色調安定性が得られない傾向となる。
【００１９】
本発明において、ビニル系共重合体（Ａ）に使用する共重合可能な他の単量体（ａ４）には特に制限はないが、Ｎ−メチルマレイミド、Ｎ−シクロヘキシルマレイミド、Ｎ−フェニルマレイミドなどのマレイミド化合物およびアクリルアミドなどの不飽和アミドなどが挙げられ、なかでもＮ−フェニルマレイミドが好ましく使用される。これらは１種または２種以上を用いることができる。
【００２０】
ビニル系単量体混合物（ａ）は、不飽和カルボン酸系単量体（但し不飽和カルボン酸アルキルエステル系単量体（ａ２）を除く）（ａ５）等の酸性単量体を実質的に含有しないことが、熱可塑性樹脂組成物におけるアセトン可溶分の酸価を調整するため、また、色調を向上させるために特に好ましい。ここでいう、「実質的に含有しない」とは、これら酸性単量体を意図的に単量体混合物として添加しないことであり、たとえば単量体混合物（ａ）に対し０．０１％以上の添加は意図的な添加とみなすことができる。なお、単量体混合物（ａ）の各単量体中の不純物に由来する不飽和カルボン酸、例えば、不飽和カルボン酸アルキルエステル系単量体（ａ２）中に不純物として含有される０．０１％未満の不飽和カルボン酸は、意図的な添加したものではない。不飽和カルボン酸系単量体（ａ５）としては、アクリル酸、メタクリル酸等が例示される。
【００２１】
ビニル系共重合体（Ａ）を形成するビニル系単量体混合物（ａ）において、共重合可能な他の単量体（ａ４）は、０〜４０重量％の範囲で使用でき、特に耐薬品性の点からは０〜３０重量％の範囲で使用できる。
【００２２】
本発明は熱可塑性樹脂組成物としてヘイズ値が好ましくは３０％以下のもの、より好ましくは１５％以下のものに適用した場合にその効果が顕著である。
【００２３】
ビニル系単量体混合物（ａ）は、ビニル系共重合体（Ａ）の溶解度パラメーターが、１０．５〜１２．５（ｃａｌ／ｍｌ）１／２となるように、各単量体の組成を選択する。ここでいう溶解度パラメーターの定義を下記の（式１）に示す。
【００２４】
δ＝（ΣΔＥｉ・Ｘ／ΣΔＶｍ・Ｘ）１／２          （式１）
δ：ビニル系共重合体（Ａ）の溶解度パラメーター（（ｃａｌ／ｍｌ）１／２）
Ｘ：ビニル系共重合体（Ａ）を構成する共重合成分のモル分率（％）
ΔＥｉ：ビニル系共重合体（Ａ）を構成する共重合成分の蒸発エネルギー（ｃａｌ／ｍｏｌ）
ΔＶｍ：ビニル系共重合体（Ａ）を構成する共重合成分の分子容量（ｍｌ／ｍｏｌ）
上記の（式１）およびΔＥｉ、ΔＶｍの各数値は、Ｈ．Ｂｕｒｒｅｌｌ，Ｏｆｆｉｃ．Ｄｉｇ．、Ａ．Ｊ．Ｔｏｒｔｏｒｅｌｌｏ，Ｍ．Ａ．Ｋｉｎｓｅｌｌａ，Ｊ．Ｃｏａｔ．Ｔｅｃｈｎｏｌ．から引用したものである。熱可塑性樹脂組成物の耐薬品性および機械特性の点からは、ビニル系共重合体（Ａ）の溶解度パラメーターは１０．５〜１２．５（ｃａｌ／ｍｌ）１／２であり、好ましくは、１０．７〜１２．３（ｃａｌ／ｍｌ）１／２である。
【００２５】
本発明においては、この熱可塑性樹脂組成物中に含まれるアセトン可溶分の酸価が０．０１〜１ｍｇＫＯＨ／ｇであることが透明性、耐衝撃性、剛性、色調安定性の点から好ましい。
【００２６】
さらに、アセトン可溶分を構成する単量体組成における芳香族ビニル系単量体（ａ１）と不飽和カルボン酸アルキルエステル系単量体（ａ２）との重量比（φＳＴ／φＭＭＡ）の組成分布において、その重量比（φＳＴ／φＭＭＡ）の平均値の０．７５〜１．２倍の範囲内に、アセトン可溶分の８０重量％以上の部分が含まれることが、不飽和カルボン酸アルキルエステル系単量体（ａ２）の加水分解等による酸成分を含有した際の熱可塑性樹脂組成物の透明性低下を抑制するために好ましい。また、平均値の０．７５〜１．２倍の範囲内に９０重量％以上が含まれることがより好ましく、９５重量％以上であることが最も好ましい。
【００２７】
アセトン可溶分の単量体組成が、芳香族ビニル系単量体（ａ１）５〜４０重量％、不飽和カルボン酸アルキルエステル系単量体（ａ２）３０〜８０重量％、シアン化ビニル系単量体（ａ３）１０〜５０重量％及びこれらと共重合可能な他の単量体（ａ４）０〜４０重量％であると、樹脂組成物の透明性、色調、耐衝撃性などをよりバランス良く優れたものとすることができるため好ましい。
【００２８】
上記アセトン可溶分の組成は、ＦＴ−ＩＲチャートに現れる下記ピークにより定量して求めればよい。
・芳香族ビニル系単量体（ａ１）：  ベンゼン核の振動に帰属される１６０５ｃｍ−１のピーク、
・不飽和カルボン酸アルキルエステル系単量体（ａ２）：  エステルのカルボニル基のＣ＝Ｏ伸縮振動に帰属される１７３０ｃｍ−１のピーク、
・シアン化ビニル系単量体（ａ３）：  −Ｃ≡Ｎ伸縮に帰属される２２４０ｃｍ−１のピーク、
アセトン可溶分は、主として、ビニル系共重合体（Ａ）に由来する樹脂成分からなるが、グラフト共重合体（Ｂ）中においてビニル系単量体混合物（ｃ）から重合された共重合体部分に由来する樹脂成分も一部含まれる。従って、アセトン可溶分の組成を上記した所定範囲内に制御するためには、その主成分をなすビニル系共重合体（Ａ）の組成を上記した所定範囲内に制御することが有効であり、さらに、ビニル系単量体混合物（ｃ）から重合された共重合体部分の組成も上記した所定範囲内に制御することが好ましい。
【００２９】
また、アセトン可溶分中における（φＳＴ／φＭＭＡ）の組成分布条件、即ち、アセトン可溶分を構成する芳香族ビニル系単量体（ａ１）と不飽和カルボン酸アルキルエステル系単量体（ａ２）との重量比、その重量比（φＳＴ／φＭＭＡ）の平均値の０．７５〜１．２倍の範囲内に、アセトン可溶分の８０重量％以上の部分が含まれることは、アセトン可溶分の組成分布が狭いことを意味するものであり、この組成分布条件は、得られる熱可塑性樹脂組成物の透明性を一層高めるために好ましい。
【００３０】
本発明の熱可塑性樹脂組成物においては、そのマトリックス樹脂中に共重合された微量の酸成分が存在するとより良好な物性を与えことから好ましい。即ち、樹脂組成部中におけるアセトン可溶分の酸価が０．０１〜１ｍｇＫＯＨ／ｇであることが耐衝撃性、剛性、色調の点から好ましい。色調、物性バランスの点からより好ましくは０．０１２〜０．５ｍｇＫＯＨ／ｇ、特に好ましくは０．０１５〜０．１ｍｇＫＯＨ／ｇである。
【００３１】
本発明においての酸価を上記範囲内に制御する方法は特に制限はないが、得られる熱可塑性樹脂組成物の色調の悪化を最小限に抑えるという点から、ビニル系共重合体（Ａ）の原料であるビニル系単量体混合物（ａ）および／またはゴム質含有グラフト共重合体（ｂ）の原料であるビニル系単量体混合物（ｃ）が、不飽和カルボン酸系単量体（不飽和カルボン酸アルキルエステル系単量体（ａ２）を除く）（ａ５）等の酸性単量体を実質的に含有せず、また、工程中において不飽和カルボン酸アルキルエステル系単量体（ａ２）を加水分解させることにより、酸価を所定範囲内に制御することが特に好ましい。なかでも、ビニル系単量体混合物（ａ）およびビニル系単量体混合物（ｃ）がどちらも不飽和カルボン酸系単量体（不飽和カルボン酸アルキルエステル系単量体（ａ２）を除く）（ａ５）等の酸性単量体を実質的に含有しないことが特に好ましい。
【００３２】
本発明における熱可塑性樹脂組成物のアセトン可溶分の屈折率については特に制限は無いが、熱可塑性樹脂組成物の透明性の点から、屈折率が実質的にゴム質重合体（ｂ）と同じ又は僅差であることが好ましい。具体的な範囲としては、ビニル系共重合体（Ａ）とゴム質重合体（ｂ）の屈折率の差を０．０３以下、さらには０．０１以下に抑えることが好ましい。
【００３３】
本発明におけるビニル系共重合体（Ａ）の還元粘度（ηｓｐ/ ｃ）には特に制限はないが、０．１〜１．０ｄｌ／ｇ、特に０．２〜０．７ｄｌ／ｇの範囲にあることが、耐衝撃性および成形性のバランスの点から好ましい。
【００３４】
また、ビニル系共重合体（Ａ）中における芳香族ビニル系単量体（ａ１）と不飽和カルボン酸アルキルエステル系単量体（ａ２）との重量比（φＳＴ／φＭＭＡ）の組成分布において、その重量比（φＳＴ／φＭＭＡ）の平均値の０．７５〜１．２倍の範囲内に、ビニル系共重合体（Ａ）の８０重量％以上の部分が含まれることが好ましい。
【００３５】
得られる熱可塑性樹脂組成物の透明性、色調安定性の点から、また、熱可塑性樹脂組成物の特性を所定値に制御するために、本発明におけるビニル系共重合体（Ａ）の重合方法には連続塊状重合または連続溶液重合が用いられる。
【００３６】
本発明においてビニル系単量体混合物（ａ）を共重合させてビニル系共重合体（Ａ）を製造する工程において連続塊状重合または連続溶液重合を行う方法は特に制限はなく、任意の方法が採用可能であり、例えば、重合槽で重合した後、脱モノマー（脱溶媒・脱揮）する方法をとることができる。
【００３７】
重合槽としては、各種の撹拌翼、たとえばパドル翼、タービン翼、プロペラ翼、ブルマージン翼、多段翼、アンカー翼、マックスブレンド翼、ダブルヘリカル翼、などを有する混合タイプの重合槽、または各種の塔式の反応器などが使用できる。また、多管反応器、ニーダー式反応器、二軸押出機などを重合反応器として使用することもできる（例えば、高分子製造プロセスのアセスメント１０「耐衝撃性ポリスチレンのアセスメント」高分子学会、１９８９年１月２６日発行などを参照）。これら重合槽類（反応器）は、１基（槽）または、２基（槽）以上で使用され、また必要に応じて２種類以上の反応器を組み合わせても使用される。なかでも、得られる熱可塑性樹脂組成物のアセトン可溶分の組成分布を狭くするという点、またアクリロニトリル単量体単位の３連シーケンス割合を低く抑えるという点から、２基（槽）以下が好ましく、特に１槽式の完全混合型重合槽が好ましく選択される。
【００３８】
これらの重合槽または反応器で重合して得られた反応混合物は、通常、次に脱モノマー工程に供され、モノマ、溶媒その他の揮発成分が除去される。脱モノマーの方法としては、ベントを有する一軸または二軸の押出機で加熱下、常圧または減圧下でベント穴より揮発成分を除去する方法、遠心型などのプレートフィン型加熱器をドラムに内臓する蒸発器で揮発成分を除去する方法、遠心型などの薄膜蒸発器で揮発成分を除去する方法、多管式熱交換器を用いて余熱、発泡して真空槽へフラッシュして揮発成分を除去する方法などがあり、いずれの方法も使用できるが、特にベントを有する一軸または二軸の押出機が好ましく用いられる。
【００３９】
図１は、連続塊状重合し樹脂混合する方法により本発明法を実施するための装置の一実施態様を示す装置縦断面概略図であり、順に、ビニル系単量体（ａ）を連続塊状重合してビニル系共重合体（Ａ）を製造するための反応槽（１）、重合して得られたビニル系共重合体（Ａ）を所定温度に昇温させるための予熱機（２）、及び、脱モノマーのためのベント口（３１）を有する二軸押出機型脱モノマー機（３）が連結されており、さらに、脱モノマー機に対してタンデムに、グラフト共重合体（Ｂ）添加用の二軸押出機型フィーダー（５）が接続されている。
【００４０】
図１においては、反応槽（１）から連続的に供給される反応生成物は、予熱機（２）で昇温され、次いで、二軸押出機型脱モノマー機（３）に供給され、１５０〜２８０℃程度、常圧または減圧下で、ベント口（３１）から単量体などの揮発成分が系外に除去される。この揮発成分の除去は、未反応単量体量が所定量、例えば１０重量％以下、より好ましくは５重量％以下になるまで行なわれる。
【００４１】
図１においては、脱モノマー機（３）の途中の下流側に近い位置に、フィーダー（５）からの添加口が開口していて、所定温度（例えば１００〜２２０℃程度）のグラフト共重合体（Ｂ）が系内に添加される。このフィーダー（５）には加熱装置が配設されていて、添加されるグラフト共重合体（Ｂ）を半溶融もしくは溶融状態の所定温度に加熱しておくことが、混合状態を良くするために好ましい。例えば、スクリュー、シリンダー、スクリュー駆動部からなり、シリンダーは加熱・冷却機能を有する装置構造をとることが好ましい。また、このフィーダーとして、加熱装置を有する一軸又は二軸の押出機型のフィーダーを使用することができる。
【００４２】
このグラフト共重合体（Ｂ）の供給口が接続された位置においては、未反応単量体の含有量が１０重量％以下、より好ましくは５重量％以下まで低減していることが、その後の未反応単量体を除去する操作中におけるゴム成分の熱劣化を防止するために好ましい。
【００４３】
二軸押出機型脱モノマー機（３）の溶融混練域（４）内でビニル系共重合体（Ａ）とグラフト共重合体（Ｂ）とが溶融混合された後に、吐出口（６）から樹脂組成物が系外に吐出される。
【００４４】
さらに上記溶融混練域（４）に水注入口（４１）を設け、所定量の水を添加することが好ましく、注入された水および残存モノマーはさらに下流に設けられたベント口（４２）から脱揮される。
【００４５】
ビニル系共重合体（Ａ）の連続塊状重合または溶液重合では、開始剤を使用せずに熱重合することも、開始剤を用いて開始剤重合することも、さらに熱重合と開始剤重合を併用することも可能である。開始剤としては、過酸化物またはアゾ系化合物などが用いられる。
【００４６】
過酸化物の具体例としては、ベンゾイルパーオキサイド、クメンハイドロパーオキサイド、ジクミルパーオキサイド、ジイソプロピルベンゼンハイドロパーオキサイド、ｔ−ブチルハイドロパーオキサイド、ｔ−ブチルクミルパーオキサイド、ｔ−ブチルパーオキシアセテート、ｔ−ブチルパーオキシベンゾエート、ｔ−ブチルパーオキシイソプロピルカルボネート、ジ−ｔ−ブチルパーオキサイド、ｔ−ブチルパーオクテート、１，１−ビス（ｔ−ブチルパーオキシ）３、３、５−トリメチルシクロヘキサン、１，１−ビス（ｔ−ブチルパーオキシ）シクロヘキサン、ｔ−ブチルパーオキシ−２−エチルヘキサノエートなどが挙げられる。なかでもクメンハイドロパーオキサイドおよび１，１−ビス（ｔ−ブチルパーオキシ）３、３、５−トリメチルシクロヘキサンが特に好ましく用いられる。アゾ系化合物の具体例として、アゾビスイソブチロニトリル、アゾビス（２，４ジメチルバレロニトリル）、２−フェニルアゾ−２，４−ジメチル−４−メトキシバレロニトリル、２−シアノ−２−プロピルアゾホルムアミド、１，１′−アゾビスシクロヘキサン−１−カーボニトリル、アゾビス（４−メトキシ−２，４−ジメチルバレロニトリル）、ジメチル２，２′−アゾビスイソブチレート、１−ｔ−ブチルアゾ−１−シアノシクロヘキサン、２−ｔ−ブチルアゾ−２−シアノブタン、２−ｔ−ブチルアゾ−２−シアノ−４−メトキシ−４−メチルペンタンなどが挙げられる。これらの開始剤を使用する場合、１種または２種以上併用で使用される。なかでも１，１′−アゾビスシクロヘキサン−１−カーボニトリルが特に好ましく用いられる。
【００４７】
ビニル系共重合体（Ａ）の重合度調節を目的として、メルカプタン、テルペンなどの連鎖移動剤を使用することも可能であり、その具体例として、ｎ−オクチルメルカプタン、ｔ−ドデシルメルカプタン、ｎ−ドデシルメルカプタン、ｎ−テトラデシルメルカプタン、ｎ−オクタデシルメルカプタン、テルピノレンなどが挙げられる。これらの連鎖移動剤を使用する場合、１種または２種以上併用で使用される。なかでも特にｎ−オクチルメルカプタン、ｔ−ドデシルメルカプタン、ｎ−ドデシルメルカプタンが好ましく用いられる。
【００４８】
ビニル系共重合体（Ａ）を連続溶液重合法により製造する場合には、溶媒の量に特に限定はないが、生産性の点から、好ましくは重合溶液に対して３０重量％以下、より好ましくは２０重量％以下の溶媒量が使用される。用いる溶媒としては特に制限はないが、重合安定性の点からエチルベンゼンまたはメチルエチルケトンが好ましく、エチルベンゼンが特に好ましい。
【００４９】
本発明におけるグラフト共重合体（Ｂ）に用いられるゴム質重合体（ｂ）には特に制限はないが、具体例としては、ポリブタジエン、ポリ（ブタジエン−スチレン）、ポリ（ブタジエン−アクリロニトリル）、ポリイソプレン、ポリ（ブタジエン−アクリル酸ブチル）、ポリ（ブタジエン−メタクリル酸メチル）、ポリ（アクリル酸ブチル−メタクリル酸メチル）、ポリ（ブタジエン−アクリル酸エチル）、エチレン−プロピレンラバー、エチレン−プロピレン−ジエンラバー、ポリ（エチレン−イソプレン）、およびポリ（エチレン−アクリル酸メチル）などが挙げられる。これらのゴム質重合体（ｂ）は、１種または２種以上の混合物で使用される。なかでも、ポリブタジエン、ポリ（ブタジエン−スチレン）、ポリ（ブタジエン−アクリロニトリル）、およびエチレン−プロピレンラバーの使用が、耐衝撃性の点で好ましい。
【００５０】
また、グラフト共重合体（Ｂ）を構成するゴム質重合体（ｂ）の含有量には特に制限はないが、２０〜８０重量部、特に３５重量部〜６０重量部の範囲が好ましく、２０重量部未満では得られる熱可塑性樹脂組成物の衝撃強度が低下し、８０重量部を越えると溶融粘度が上昇して成形性が悪くなるため好ましくない。
【００５１】
上記ゴム質重合体（ｂ）の重量平均粒子径は、得られる熱可塑性樹脂組成物の耐衝撃性、成形加工性、流動性および外観の点から、０．１〜１．５μｍ、好ましくは０．１５〜１．２μｍの範囲である。
【００５２】
グラフト共重合体（Ｂ）のグラフト成分（ｄ）の重合原料となるビニル系単量体混合物（ｃ）の組成は特に制限は無いが、得られる熱可塑性樹脂組成物の色調および耐衝撃性と剛性との物性バランスの点から、芳香族ビニル系単量体（ａ１）５〜４０重量％、不飽和カルボン酸アルキルエステル系単量体（ａ２）３０〜８０重量％、シアン化ビニル系単量体（ａ３）１０〜５０重量％およびこれらと共重合可能な他の単量体（ａ４）０〜４０重量％を含有してなることが好ましい。このビニル系単量体混合物（ｃ）を構成する単量体組成は、ビニル系共重合体（Ａ）を構成するビニル系単量体混合物（ａ）と同一であっても異なっていてもよい。
【００５３】
また、このビニル系単量体混合物（ｃ）にも、スチレン系共重合体の重合原料のビニル系単量体混合物（ａ）の場合と同様、不飽和カルボン酸系単量体（但し不飽和カルボン酸アルキルエステル系単量体（ａ２）を除く）（ａ５）等の酸性単量体を実質的に含有しないことが、熱可塑性樹脂組成物におけるアセトン可溶分の酸価を所望水準とするため、また、色調を向上させるために特に好ましい。ここでいう、「実質的に含有しない」とは、スチレン系共重合体の重合原料のビニル系単量体混合物（ａ）の場合と同様である。
【００５４】
得られる熱可塑性樹脂組成物の透明性の点から、グラフト共重合体（Ｂ）のグラフト成分（ｄ）の屈折率がゴム質重合体（ｂ）の屈折率と実質的に同じ又は僅差となるようにビニル系単量体混合物（ｃ）の組成を調整することが好ましい。具体的な範囲としては、グラフト成分（ｄ）とゴム質重合体（ｂ）の屈折率の差を０．０３以下に抑えることが好ましく、より好ましくは０．０１以下である。
【００５５】
グラフト共重合体（Ｂ）は１種または２種以上を用いることができるが、２種以上のブレンド物を用いる場合は、各成分に含有されるゴム質重合体（ｂ）およびグラフト成分（ｄ）の屈折率が実質的に合致するように調製されることが得られる熱可塑性樹脂の透明性の点から好ましい。
【００５６】
本発明におけるグラフト共重合体（Ｂ）を構成するグラフト成分の還元粘度（ηｓｐ/ ｃ）は特に制限はないが、０．０５〜１．２ｄｌ／ｇ、特に０．１〜０．７ｄｌ／ｇの範囲にあることが、耐衝撃性および成形性のバランスの点から好ましい。
【００５７】
グラフト共重合体（Ｂ）のグラフト率には制限はないが、耐衝撃性の点からは５〜１５０重量％、好ましくは１０〜１００重量％のものが使用される。
【００５８】
グラフト共重合体（Ｂ）製造時のグラフト重合の方法としては制限ないが、公知の乳化重合法、懸濁重合法、連続塊状重合法、連続溶液重合法等の任意の方法により製造でき、好ましくは乳化重合法または塊状重合法で製造される。なかでも、過度の熱履歴によるゴム成分の劣化および着色を抑制するため、また、ビニル系共重合体（Ａ）との溶融混練工程における不飽和カルボン酸アルキルエステル系単量体（ａ２）の加水分解を制御するために、グラフト共重合体（Ｂ）中の乳化剤含有量、水分量を調整しやすいという点から、乳化重合法で製造されることが最も好ましい。
【００５９】
通常の乳化重合はゴム状重合体ラテックスの存在化に単量体混合物を乳化グラフト重合する。この乳化グラフト重合に用いられる乳化剤に特に制限はなく、各種の界面活性剤が使用できるが、カルボン酸塩型、硫酸エステル塩型、スルホン酸塩型などのアニオン系界面活性剤が特に好ましく使用される。
【００６０】
このような乳化剤の具体例としては、カプリル酸塩、カプリン酸塩、ラウリン酸塩、ミスチリン酸塩、パルミチン酸塩、ステアリン酸塩、オレイン酸塩、リノール酸塩、リノレン酸塩、ロジン酸塩、ベヘン酸塩、ヒマシ油硫酸エステル塩、ラウリルアルコール硫酸エステル塩、その他高級アルコール硫酸エステル塩、ドデシルベンゼンスルホン酸塩、アルキルナフタレンスルホン酸塩、アルキルジフェニールエーテルジスルホン酸塩、ナフタレンスルホン酸塩縮合物、ジアルキルスルホコハク酸塩、ポリオキシエチレンラウリル硫酸塩、ポリオキシエチレンアルキルエーテル硫酸塩、ポリオキシエチレンアルキルフェニルエーテル硫酸塩などが挙げられる。ここでいう塩とはアルカリ金属塩、アンモニウム塩などであり、アルカリ金属塩の具体例としてはカリウム塩、ナトリウム塩、リチウム塩、などが挙げられる。なかでも加水分解の制御のためには、パルチミン酸、ステアリン酸、オレイン酸、のカリウム塩、ナトリウム塩が好ましく用いられる。これらの乳化剤は、１種または２種以上を併用して使用される。
【００６１】
また、これら乳化グラフト重合で使用可能な開始剤および連鎖移動剤としては、前記ビニル系共重合体（Ａ）の製造であげた開始剤および連鎖移動剤が挙げられ、開始剤はレドックス系でも使用される。
【００６２】
乳化グラフト重合で製造されたグラフト共重合体（Ｂ）は、次に凝固剤を添加してラテックス分を凝固させた後、グラフト共重合体（Ｂ）を回収する。凝固剤としては酸または水溶性塩が用いられ、その具体例として、硫酸、塩酸、リン酸、酢酸、塩化カルシウム、塩化マグネシウム、塩化バリウム、塩化アルミニウム、硫酸マグネシウム、硫酸アルミニウム、硫酸アルミニウムアンモニウム、硫酸アルミニウムカリウム、硫酸アルミニウムナトリウムなどが挙げられる。これらの凝固剤は１種または２種以上の混合物で使用される。ラテックス分を凝固させて得られたグラフト共重合体（Ｂ）スラリーは、そのままもしくは脱水・洗浄工程を経てスラリーや含水ケークの形状で用いることも可能であるが、脱水・洗浄・再脱水・乾燥工程を経てパウダー形状とし、このパウダー形状で溶融状態にあるビニル系共重合体（Ａ）に添加することが工程における取り扱い性の点から好ましい。
【００６３】
ビニル系共重合体（Ａ）に添加する際に、グラフト共重合体（Ｂ）側の材料に含まれる乳化剤の量は、工程中における不飽和カルボン酸エステル系単量体（ａ２）の加水分解反応を制御し、得られる熱可塑性樹脂組成物のアセトン可溶分の酸価を本発明の所定範囲内とするために、０．１〜５重量％が好ましく、特に０．１５〜２重量％が好ましい。従来は、乳化剤をポリマーの加水分解抑制のために使用できるとの知見は得られていなかったので、通常は乳化剤はできるだけ樹脂製品から除外すべきと考えられていた。しかし、本発明においては、熱可塑性樹脂組成物のアセトン可溶分の酸価を所定範囲内に制御するための有効な手段として、乳化剤を上記範囲内で積極的に含有させることが有効である。
【００６４】
グラフト共重合体（Ｂ）中の乳化剤含有率を所定範囲内に調整する方法には特に制限はないが、例えば凝固後のスラリー状のグラフト共重合体（Ｂ）の脱水・洗浄の回数、洗浄水の温度・水量を制御することで目的の乳化剤含有量に調整することが可能である。また、その他例えばグラフト共重合体（Ｂ）に別途乳化剤を添加して調整することも可能である。
【００６５】
ビニル系共重合体（Ａ）に添加する際のグラフト共重合体（Ｂ）中に含有される水分の量（水分率）は、工程中における不飽和カルボン酸エステル系単量体（ａ２）の加水分解反応を制御し、得られる熱可塑性樹脂組成物のアセトン可溶分の酸価を本発明の所定範囲内とするために、０．１〜５重量％が好ましく、特に０．１５〜２重量％が好ましい。
【００６６】
グラフト共重合体（Ｂ）中の水分率を所定範囲内に調整する方法に特に制限はないが、例えばグラフト共重合体（Ｂ）の脱水時間や乾燥温度・風量等を制御することで所望の水分率値に調整することが可能である。また、その他例えばグラフト共重合体（Ｂ）に水を別途加えて水分率を調整することも可能である。
【００６７】
また、グラフト共重合体（Ｂ）は塊状重合法で製造することも可能である。塊状重合法で製造する場合は、脱モノマー機から出た溶融状態にあるグラフト共重合体（Ｂ）を直接ビニル系共重合体（Ａ）に添加することも可能であるし、また、予め単離したグラフト共重合体（Ｂ）をビニル系共重合体（Ａ）に添加することも可能であるが、通常熱劣化防止および工程の連続化の点から脱モノマー機から出た溶融状態にあるグラフト共重合体（Ｂ）を直接添加することがより好ましい。
【００６８】
ビニル系共重合体（Ａ）とグラフト共重合体（Ｂ）の混合方法は特に制限はないが、色調、耐衝撃性等の点から、連続塊状重合プロセス途中又は連続溶液重合プロセス途中の溶融状態にあるビニル系共重合体（Ａ）に、グラフト共重合体（Ｂ）を添加した後、溶融混合する方法が好ましく選択される。またその際、溶融状態にあるビニル系共重合体（Ａ）１０〜９５重量部にグラフト共重合体（Ｂ）９０〜５重量部を添加することが好ましく、より好ましくはビニル系共重合体（Ａ）３０〜９５重量部にグラフト共重合体（Ｂ）７０〜５重量部を添加した後に溶融混合する。このグラフト共重合体（Ｂ）の添加は連続的に行うことが好ましい。この際のグラフト共重合体（Ｂ）の添加は、ビニル系共重合体（Ａ）の連続塊状重合プロセスの脱モノマー工程の途中もしくは脱モノマー工程の後で、残存モノマー量が１０重量％以下、さらに好ましくは５重量％以下になった時点で行うことが、その後の脱モノマー操作中におけるゴム成分の熱履歴による劣化を抑制し、色調や耐衝撃性などをさらに良好とするために特に好ましい。
【００６９】
また、ビニル系共重合体（Ａ）とグラフト共重合体（Ｂ）を混合した以降の溶融混練する工程中に、水を、熱可塑性樹脂組成物に対して０．１〜５重量％の量、添加することが、工程中における不飽和カルボン酸エステル系単量体（ａ２）の加水分解反応をさらに容易に制御するために特に好ましい。
【００７０】
ビニル系共重合体（Ａ）にグラフト共重合体（Ｂ）を添加した後の混合は、溶融混合することが耐衝撃性などの物性を十分に発現させるためにも好ましい。この溶融混合は添加混合時に行ってもあるいは混合物単離後、例えば溶融成形時に行ってもよい。
【００７１】
グラフト共重合体（Ｂ）の添加方法には特に制限はなく、任意の方法で添加することが可能である。通常、各種のフィーダー類、例えばベルト式フィーダー、スクリュー式フィーダー、単軸押出機、二軸押出機などを用い連続的に添加されるが、ビニル系共重合体（Ａ）の脱モノマー押出機の部分に、その吐出端が接続された単軸押出機および二軸押出機が特に好ましく用いられる。これら連続添加装置には樹脂定量供給構造を有することが好ましい。また、連続添加装置は加熱装置を有していてグラフト共重合体（Ｂ）を半溶融もしくは溶融状態で添加することが、混合状態の向上のために好ましい。この目的には加熱装置を有している押出機などを使用することができる。
【００７２】
本発明における熱可塑性樹脂組成物のアセトン可溶分中に存在するアクリロニトリル単量体単位の３連シーケンスの割合は、アセトン可溶分に対し１０重量％以下である。アクリロニトリル単量体単位の３連シーケンスとは、下記の（式２）に表される、アセトン可溶分中に含有される共重合体中のセグメントであり、かかるセグメントを有する共重合体が高温にさらされる状態では、下記の（式３）に示す分子内環化反応が進むため、着色の原因となる。
【化１】
0005044869.tif 000002
【００７３】
アクリロニトリル単量体単位の３連シーケンスの割合が、上記アセトン可溶分に対し１０重量％を越えると、得られる熱可塑性樹脂組成物の溶融時の色調安定性が悪くなる。上記３連シーケンスの割合は、色調安定性の点から、好ましくは８重量％未満、さらに好ましくは５重量％以下である。このようなアセトン可溶分中のアクリロニトリル単量体単位の３連シーケンスの割合が１０重量％以下に制御された熱可塑性樹脂組成物は、例えば上記のようにアクリロニトリル単量体単位の３連シーケンスの割合を１０重量％以下に制御したビニル系共重合体（Ａ）を用いることにより達成される。
【００７４】
本発明の熱可塑性樹脂組成物には、本発明の目的を損なわない範囲で塩化ビニル、ポリエチレン、ポリプロピレンなどのポリオレフィン、ナイロン６、ナイロン６６などのポリアミド、ポリエチレンテレフタレート、ポリブチレンテレフタレート、ポリシクロヘキサンジメチルテレフタレートなどのポリエステル、ポリカーボネート、各種エラストマー類を加えて成形用樹脂としての性能を改良することができる。また、必要に応じてヒンダードフェノール系、含硫黄有機化合物系、含リン有機化合物系などの酸化防止剤、フェノール系、アクリレート系などの熱安定剤、ベンゾトリアゾール系、ベンゾフェノン系、サリシレート系などの紫外線吸収剤、有機ニッケル系、ヒンダードアミン系などの光安定剤などの各種安定剤、高級脂肪酸の金属塩類、高級脂肪酸アミド類などの滑剤、フタル酸エステル類、リン酸エステル類などの可塑剤、ポリブロモジフェニルエーテル、テトラブロモビスフェノール−Ａ、臭素化エポキシオリゴマー、臭素化ポリカーボネートオリゴマーなどの含ハロゲン系化合物、リン系化合物、三酸化アンチモンなどの難燃剤・難燃助剤、帯電防止剤、カーボンブラック、酸化チタン、顔料および染料などを添加することもできる。さらに、ガラス繊維、ガラスフレーク、ガラスビーズ、炭素繊維、金属繊維などの補強剤や充填剤を添加することもできる。
【００７５】
これら添加物の添加方法については特に制限はなく、グラフト共重合体（Ｂ）とともに連続的に添加することも可能であり、またビニル系共重合体（Ａ）とグラフト共重合体（Ｂ）との混合ペレットを作成した後に後工程として添加する等の種々の方法を用いることができる。
【００７６】
かくしてなる本発明の熱可塑性樹脂組成物は、透明性、耐薬品性および色調安定性が均衡して優れ、かつ耐衝撃性、剛性などの機械的強度バランス、成形加工性およびコストパフォーマンスなどにも優れることから、家電製品、通信関連機器および一般雑貨などの用途分野で幅広く利用することができる。
【００７７】
【実施例】
本発明をさらに具体的に説明するため、以下に実施例および比較例を挙げるが、これら実施例は本発明を何ら制限するものではない。なお、ここで特に断りのない限り「％」は重量％、「部」は重量部を示す。熱可塑性樹脂組成物の樹脂特性の分析方法を下記する。
（１）ゴム質重合体の重量平均ゴム粒子径
「Rubber Age Vol.88 p.484-490 (1960), by E.Schmidt, P.H.Biddison」記載のアルギン酸ナトリウム法、即ち、アルギン酸ナトリウムの濃度によりクリーム化するポリブタジエン粒子径が異なることを利用して、クリーム化した重量割合とアルギン酸ナトリウム濃度の累積重量分率より累積重量分率５０％の粒子径を求める方法、による。
（２）グラフト共重合体（Ｂ）のグラフト率
８０℃で４時間真空乾燥を行ったグラフト共重合体（Ｂ）の所定量（ｍ；約１ｇ）にアセトン１００ｍｌを加え、７０℃の湯浴中で３時間還流し、この溶液を８８００r.p.m.（１００００Ｇ）で４０分間遠心分離した後、不溶分を濾過し、この不溶分を８０℃で４時間真空乾燥し、重量（ｎ）を測定した。グラフト率は下記式より算出した。ここでＬはグラフト共重合体のゴム含有量である。
グラフト率（％）＝｛［（ｎ）−（ｍ）×Ｌ］／［（ｍ）×Ｌ］｝×１００
【００７８】
（３）グラフト共重合体（Ｂ）の乳化剤含有量
８０℃で４時間真空乾燥を行ったグラフト共重合体（Ｂ）を約２０ｇ精秤し、１０倍量の１０％硫酸を加え、５００ｍｌビーカー中で３０分間煮沸した。これを１００メッシュの金網で濾別し、残留固形分をとり、２００ｍｌのイオン交換水中で１分間の洗浄、濾別を２回繰り返した。さらにこの固形分を２つに分けて丸底フラスコに入れ、それぞれ１００ｍｌのメタノールを加え、７０℃に設定した湯浴中３時間還流を行った。さらにこの溶液および固形分を８８００r.p.m.（１００００Ｇ）で４０分間遠心分離し、上澄み液を濾過して得られた濾液を蒸発乾固し、さらに８０℃で４時間真空乾燥して固形分を得た。この固形分をグラフト共重合体（Ｂ）に含有されていた乳化剤として精秤し、乳化剤含有量を算出した。
（４）グラフト共重合体（Ｂ）の水分率
測定サンプルを精秤し、カールフィッシャー水分計を用いて測定した。
（５）ビニル系共重合体（Ａ）の還元粘度ηｓｐ／ｃ
測定サンプルをメチルエチルケトンに溶解し、０．４ｇ／１００ｍｌメチルエチルケトン溶液として、ウベローデ粘度計を用い、３０℃で還元粘度ηｓｐ／ｃを測定した。
（６）グラフト成分（ｄ）の還元粘度ηｓｐ／ｃ
８０℃で４時間真空乾燥を行ったグラフト共重合体（Ｂ）の１ｇにアセトン２００ｍｌを加え、７０℃の湯浴中で３時間還流し、この溶液を８８００r.p.m.（１００００Ｇ）で４０分間遠心分離した後、不溶分を濾過する。濾液をロータリーエバポレーターで濃縮し、析出物を８０℃で４時間真空乾燥したものを、上記（５）と同様の方法で、０．４ｇ／１００ｍｌメチルエチルケトン溶液として、ウベローデ粘度計を用い、３０℃で還元粘度ηｓｐ／ｃを測定した。
【００７９】
（７）アセトン可溶分の単量体組成
樹脂組成物のサンプル１ｇにアセトン１００ｍｌを加え、７０℃の湯浴中で３時間還流し、この溶液を８８００r.p.m.（１００００Ｇ）で４０分間遠心分離した後、不溶分を濾過する。濾液をロータリーエバポレーターで濃縮し、析出物を８０℃で４時間真空乾燥したもの（アセトン可溶分）を用いて２２０℃に設定した加熱プレスで作成した厚み３０±５μｍのフィルムを作成した。このフィルムを試料としてＦＴ−ＩＲで分析して得られたチャートに現れた各ピークの面積から単量体組成を求めた。各単量体とピークとの対応関係は次の通りである。
メタクリル酸メチル単量体単位：  エステルのカルボニル基のＣ＝Ｏ伸縮振動に帰属される１７３０ｃｍ−１のピークの倍音ピークである３４６０ｃｍ−１のピーク、
メタクリル酸単量体単位：  カルボン酸のカルボニル基のＣ＝Ｏ伸縮振動に帰属される１６９０ｃｍ−１のピーク、
スチレン単量体単位：  ベンゼン核の振動に帰属される１６０５ｃｍ−１のピーク、
アクリロニトリル単量体単位：  −Ｃ≡Ｎ伸縮に帰属される２２４０ｃｍ−１のピーク、
（８）アセトン可溶分のφＳＴ／φＭＭＡ分布
上記（７）と同様にして得たアセトン可溶分のサンプル２ｇに、８０ｍｌのメチルエチルケトンを加え、室温で２４時間静置して溶解し、そこへシクロヘキサンを少量ずつ添加し、順次、沈殿したビニル系共重合体の重量を測定し、その沈殿物を試料として、上記（７）と同様の操作でＦＴ−ＩＲにより単量体組成を求めた。そして、サンプルとして用いたアセトン可溶分に対する沈殿物の累積重量分率と、芳香族ビニル系単量体（ａ１）含有量と不飽和カルボン酸アルキルエステル系単量体（ａ２）含有量との重量比（φＳＴ／φＭＭＡ）をプロットし、アセトン可溶分全体の平均値の０．７５〜１．２倍の範囲に含まれるアセトン可溶分の割合（重量％）を求めた。
【００８０】
（９）アセトン可溶分の酸価
樹脂組成物のサンプル１０ｇにアセトン１００ｍｌを加え、７０℃の湯浴中で３時間還流し、この溶液を８８００r.p.m.（１００００Ｇ）で４０分間遠心分離した後、不溶分を濾過する。この濾液を室温で２Ｌのメタノール中に撹拌しながら静かに注いで再沈し、上澄み液を捨てて沈殿物を得た。これをさらに２００ｍｌアセトンに溶解し、２Ｌメタノールでもう一度再沈し、得られた沈殿物を８０℃で４時間真空乾燥し、固形分（アセトン可溶分）を得た。この操作を数サンプル行って得たアセトン可溶分の約１０ｇを精秤して１００ｍｌの共栓付き三角フラスコにとり、これにアセトン４０ｍｌを加えて２時間撹拌し、均一に溶解させた。この溶液にフェノールフタレイン溶液を３滴加え、１／１０ＮのＫＯＨで中和滴定をおこなった。この滴定量を用いて、下記式に従って酸価を算出した。また、測定試料と同様に２時間撹拌したアセトンについても中和滴定を行い、これをブランクとして滴定量を補正した。
【数１】
0005044869.tif 000003
但し、式中の値は以下の通り。
Ｘ：滴定量（ｍｌ）、Ｘ０：ブランク滴定量（ｍｌ）、Ｗ：サンプル量（ｇ）
【００８１】
（８）アセトン可溶分中のアクリロニトリル単量体単位の３連シーケンス割合
上記（７）と同じ操作により得たアセトン可溶分を試料として、13Ｃ−ＮＭＲに現れるアクリロニトリル単量体単位のα−炭素のシグナルシフトが隣接モノマー種の違いで若干異なることを利用し、３連シーケンスの割合をそのシグナル積分値から定量し、全単量体単位中、３連シーケンス中央のアクリロニトリル単量体単位の重量分率として表示した。測定条件は以下の通りである。
【００８２】
装置          ：ＪＥＯＬ  ＪＮＭ−ＧＳＸ４００型
観測周波数    ：１００．５ＭＨｚ
溶媒          ：ＤＭＳＯ−ｄ6
濃度          ：４４５ｍｇ／２．５ｍＬ
化学シフト基準：Ｍｅ4 Ｓｉ
温度          ：１１０℃
観測幅        ：２００００Ｈｚ
データ点      ：３２Ｋ
flip angle    ：９０°（２１μｓ）
pulsedelaytime：５．０ｓ
積算回数      ：７４００または８４００
デカップリング：gated decoupling(without NOE)
アクリロニトリルシーケンスの帰属（Ａ：アクリロニトリル、Ｓ：スチレン）
：−Ａ−Ａ−Ａ−  １１８．６〜１１９．２ｐｐｍ
−Ａ−Ａ−Ｓ−  １１９．３〜１２０．２ｐｐｍ
−Ｓ−Ａ−Ｓ−  １２０．２〜１２１．３ｐｐｍ
【００８３】
（９）ビニル系共重合体（Ａ）中のアクリロニトリル単量体単位の３連シーケンス割合
上記アセトン可溶分の代わりにビニル系共重合体（Ａ）を試料として用いる以外は、上記（８）と同じ操作により求めた。
（１０）ビニル系共重合体（Ａ）、グラフト成分（ｄ）又はアセトン可溶分の屈折率
測定サンプルに１−ブロモナフタレンを少量滴下し、アッベ屈折計を用いて以下の条件で屈折率を測定した。
光源：  ナトリウムランプＤ線、  測定温度：  ２０℃
なお、グラフト成分（ｄ）のサンプルとしては上記（６）と同様にして得た析出物の真空乾燥物を用いた。
また、アセトン可溶分の測定サンプルとしては、上記（７）と同様にして得たアセトン可溶分を用いた。
【００８４】
（１１）ゴム質重合体（ｂ）の屈折率
文献から、以下の値を用いた。共重合ゴムに関しては、ＦＴ−ＩＲ、粘弾性測定等による同定を行い、各共重合成分から下記の式により共重合ゴムの屈折率（ｎＤ）を求めることができる。
ポリブタジエンの屈折率：１．５１６
ｎＤ＝１．５１６・ＭＢ＋１．５９４・ＭＳ＋１．５１６・ＭＡ
但し、式中の値は以下の通り。
ｎＤ：共重合ゴムの屈折率、ＭＢ：ブタジエン含量（ｗｔ％）、ＭＳ：スチレン含量（ｗｔ％）、ＭＡ：アクリロニトリル含量（ｗｔ％）
【００８５】
（１２）樹脂組成物の色調（ＹＩ値）
ＪＩＳ  Ｋ７１０３に準拠して測定した。
（１３）樹脂組成物の透明性（全光線透過率、ヘイズ値）
８０℃熱風乾燥機中で３時間乾燥した樹脂組成物のペレットを、シリンダー温度２５０℃に設定した東芝（株）製ＩＳ５０Ａ成形機内に充填し、即時に成形した角板成形品（厚さ３ｍｍ）のヘイズ値［％］を東洋精機（株）製直読ヘイズメーターを使用して測定した。
（１４）樹脂組成物のアイゾット衝撃強度
ＡＳＴＭ  Ｄ２５６（２３℃，Ｖノッチ付き）により測定した。
（１５）樹脂組成物の引張強度
ＡＳＴＭ  ６３８に準拠して測定した。
【００８６】
（１６）耐薬品性
プレス成形した試験片（１２７×１２. ７×１．５ｍｍ）１２を、図２に示すように、１／４楕円治具１１に沿わして固定した後、薬剤（エタノール、イソプロパノール、又は、液体洗剤“トップ”）を成形品表面全体に塗布し、紙ワイパー（（株）クレシア製“キムワイプ”）をその上から敷き、さらに薬剤を十分紙ワイパーにしみこませる。薬剤の蒸発を抑えるためにビニール袋に１／４楕円治具１１とともに成形品をいれて密閉する。そのまま２３℃環境下で２４時間放置後、クレ−ズおよびクラックの発生有無を確認し、クラック発生点の長軸方向長（Ｘｍｍ）を測定し、下記の（式４）により臨界歪み（ε％）を算出し、その値が０．５％未満のものを×、０．５％〜１．０％のものを△、１．０％〜２．０％のものを○、２．０％を超えるものを◎と評価した。
【数２】
0005044869.tif 000004
但し、式４および図２における符号は次のとおりである。
ε：臨界歪み（％）
ａ：治具の長軸  （ｍｍ）    ［１２７ｍｍ］
ｂ：治具の短軸  （ｍｍ）    ［３８ｍｍ］
ｔ：試験片の厚み（ｍｍ）    ［１．５ｍｍ］
Ｘ：クラック発生点の長軸方向長（ｍｍ）
【００８７】
（参考例）グラフト共重合体
Ｂ−１：  ポリブタジエンラテックス（ゴム粒子径０．３μｍ、ゲル含率８５％）５０部（固形分換算）、純水１８０部、ナトリウムホルムアルデヒドスルホキシレート０．４部、エチレンジアミン四酢酸ナトリウム０．１部、硫酸第一鉄０．０１部およびリン酸ナトリウム０．１部を反応容器に仕込み、窒素置換後６５℃に温調し、撹拌下、スチレン１１．５部、アクリロニトリル４．０部、メタクリル酸メチル３４．５部およびｎ−ドデシルメルカプタン０．３部の混合物を４時間かけて連続滴下した。同時に並行してクメンハイドロパーオキサイド０．２５部、乳化剤であるオレイン酸ナトリウム２．５部および純水２５部の混合物を５時間かけて連続滴下し、滴下終了後さらに１時間保持して重合を終了させた。
【００８８】
重合を終了して得られたラテックス状生成物を、硫酸１．０部を加えた９５℃の水２０００部中に、撹拌しながら注いで凝固させ、次いで水酸化ナトリウム０．８部で中和して凝固スラリーを得た。これを遠心分離した後、４０℃の水２０００部中で５分間洗浄し遠心分離し、６０℃の熱風乾燥機中で１２時間乾燥して、パウダー状のグラフト共重合体を調製した。得られたグラフト共重合体（Ｂ−１）のグラフト特性、グラフト成分の屈折率、乳化剤含有量及び水分率は表１に示すとおりであった。
【００８９】
Ｂ−２：  表１に示す組成のビニル系単量体混合物およびポリブタジエンラテックスを用いた以外はＢ−１と同様の方法で重合・凝固・中和・洗浄・乾燥・分離して、表１に示すグラフト共重合体（Ｂ−２）を調製した。得られたグラフト共重合体のグラフト特性、グラフト成分の屈折率、乳化剤含有量及び水分率は表１に示したとおりであった。
【００９０】
Ｂ−３：  Ｂ−１と同様の方法で重合・凝固・中和した後の凝固スラリーを遠心分離した後、６０℃の水２０００部中で１０分間の洗浄し遠心分離する作業を３回繰り返し、６０℃の熱風乾燥機中で４８時間乾燥を行って、パウダー状のグラフト共重合体（Ｂ−３）を調製した。得られたグラフト共重合体のグラフト特性、グラフト成分の屈折率、乳化剤含有量及び水分率は表１に示したとおりであった。
【００９１】
［実施例１］
単量体蒸気の蒸発還流用コンデンサーおよびヘリカルリボン翼を有する２ｍ3の完全混合型重合槽と、単軸押出機型予熱機と、２軸押出機型脱モノマー機および脱モノマー機の先端から１／３長のバレル部にタンデムに接続した加熱装置を有する２軸押出機型フィーダーとからなる連続式塊状重合装置を用いて、重合及び樹脂混合を実施した。
【００９２】
まず、スチレン１７．５部、アクリロニトリル３０．０部、メタクリル酸メチル５２．５部、ｎ−オクチルメルカプタン０．１５部およびジ−ｔ−ブチルパーオキサイド０．０１部からなる単量体混合物を、１５０kg／時で重合槽に連続的に供給し、重合温度１３０℃、槽内圧０．０８ＭＰａに保って連続塊状重合させた。重合槽出における重合反応混合物の重合率は７４〜７６％の間に制御した。
【００９３】
重合反応混合物は単軸押出機型予熱機で予熱された後、２軸押出機型脱モノマー機により未反応の単量体をベント口より減圧蒸発回収し、回収した未反応単量体は連続的に重合槽へ還流させた。脱モノマー機の出口端より１／３の所で見掛け上の重合率が９９％以上に上昇したスチレン／アクリロニトリル／メタクリル酸メチル共重合体に、２軸押出機型フィーダーにより、フェノール系安定剤であるｔ−ブチルヒドロキシトルエン０．２２５kg／時、リン系の安定剤であるトリ（ノニルフェニル）ホスファイト０．２２５kg／時、及び、参考例で製造したグラフト共重合体（Ｂ−１）の半溶融状態物６０kg／時を供給し、脱モノマー機中でスチレン／アクリロニトリル／メタクリル酸メチル共重合体と溶融混練した。その溶融混練工程中、脱モノマー機の出口端より１／６の所で水を２ｋｇ／時で供給した。この水およびその他の揮発分は、さらに脱モノマー機の下流に設置したベント口より減圧蒸発させて除去した。その後溶融ポリマーをストランド状に吐出させカッターにより樹脂組成物ペレットを得た。樹脂特性評価結果を表３に示す。
【００９４】
［実施例２］
単量体混合物の組成をスチレン１７．５部、アクリロニトリル３０．０部、メタクリル酸メチル５２．５部、ｎ−オクチルメルカプタン０．１５部およびジ−ｔ−ブチルパーオキサイド０．０１部とし、加熱した２軸押出機型フィーダーより、参考例で製造したグラフト共重合体（Ｂ−２）を半溶融状態で表２に示す速度で供給した以外は実施例１と同様にして樹脂組成物ペレットを得た。樹脂特性評価結果を表３に示す。
【００９５】
［実施例３］
単量体混合物の組成をスチレン２０．０部、アクリロニトリル２０．０部、メタクリル酸メチル６０．０部、ｎ−オクチルメルカプタン０．１５部およびジ−ｔ−ブチルパーオキサイド０．０１部とし、加熱した２軸押出機型フィーダーより、参考例で製造したグラフト共重合体（Ｂ−１）を半溶融状態で表２に示す速度で供給した以外は実施例１と同様にして樹脂組成物ペレットを得た。樹脂特性評価結果を表３に示す。
【００９６】
［実施例４］
単量体蒸気の蒸発還流用コンデンサーおよびヘリカルリボン翼を有する２ｍ3の完全混合型重合槽と、単軸押出機型予熱機、および２軸押出機型脱モノマー機とからなる連続式塊状重合装置を用いて、重合を実施した。
【００９７】
まず、スチレン２０．０部、アクリロニトリル２０．０部、メタクリル酸メチル６０．０部、ｎ−オクチルメルカプタン０．１５部およびジ−ｔ−ブチルパーオキサイド０．０１部からなる単量体混合物を、１５０kg／時で重合槽に連続的に供給し、重合温度１３０℃、槽内圧０．０８ＭＰａに保って連続塊状重合させた。重合槽出における重合反応混合物の重合率は７４〜７６％の間に制御した。
【００９８】
重合反応混合物は単軸押出機型予熱機で予熱された後、２軸押出機型脱モノマー機により未反応の単量体をベント口より減圧蒸発回収し、回収した未反応単量体は連続的に重合槽へ還流させた。その後溶融ポリマーをストランド状に吐出させ、カッターによりビニル系共重合体（Ａ）ペレットを得た。
【００９９】
得られたペレット状ビニル系共重合体（Ａ）と参考例で製造したグラフト共重合体（Ｂ−１）を表２に示す割合で配合し、さらにフェノール系安定剤であるｔ−ブチルヒドロキシトルエン０．１部およびリン系の安定剤であるトリ（ノニルフェニル）ホスファイト０．１部を加えてドライブレンドした後、出口端より１／３のところに水注入設備が、出口端より１／６のところにベントが付いた４０ｍｍφ押出機を用いて、水を樹脂組成物に対して１重量％の割合で注入しながら２３０℃で溶融混練し、押出しペレタイズして樹脂組成物ペレットを得た。樹脂特性評価結果を表３に示す。
【０１００】
［実施例５］
加熱した２軸押出機型フィーダーより参考例で製造したグラフト共重合体（Ｂ−３）を半溶融状態で表２に示す速度で供給したことと、脱モノマー機への水供給を行わなかったこと以外は実施例１と同様にして樹脂組成物ペレットを得た。
樹脂特性評価結果を表３に示す。
【０１０１】
［比較例１］
単量体混合物の組成をスチレン２４．０部、アクリロニトリル５．０部、メタクリル酸メチル７１．０部、ｎ−オクチルメルカプタン０．１５部およびジ−ｔ−ブチルパーオキサイド０．０１部とし、加熱した２軸押出機型フィーダーより、参考例で製造したグラフト共重合体（Ｂ−１）を半溶融状態で表２に示す速度で供給した以外は実施例１と同様にして樹脂組成物ペレットを得た。樹脂特性評価結果を表３に示す。
【０１０２】
［比較例２］
単量体混合物の組成をスチレン１０．０部、アクリロニトリル６０．０部、メタクリル酸メチル３０．０部、ｎ−オクチルメルカプタン０．１５部およびジ−ｔ−ブチルパーオキサイド０．０１部とし、加熱した２軸押出機型フィーダーより、参考例で製造したグラフト共重合体（Ｂ−１）を半溶融状態で表２に示す速度で供給した以外は実施例１と同様にして樹脂組成物ペレットを得た。樹脂特性評価結果を表３に示す。
【０１０３】
【表１】
0005044869.tif 000005
【０１０４】
【表２】
0005044869.tif 000006
【０１０５】
【表３】
0005044869.tif 000007
実施例１〜５のとおり、本発明で特定した熱可塑性樹脂組成物は、透明性、色調安定性および耐薬品性のすべてにおいて均衡に優れていることがわかる。また特に、実施例１〜３についてはビニル系共重合体（Ａ）とグラフト共重合体（Ｂ）の混合方法およびアセトン可溶分中の酸価が前述の好ましい範囲にあるため、特に透明性、色調、耐衝撃性及び剛性において物性バランスが良く、優れたものであった。
【０１０６】
しかし、比較例１、２で得られた樹脂組成物は、ビニル系共重合体（Ａ）を構成する単量体組成および、アセトン可溶分中のアクリロニトリル３連シーケンス割合が本発明の範囲外であったため、透明性、色調安定性および耐薬品性のいずれかが劣るものであった。
【０１０７】
【発明の効果】
本発明の熱可塑性樹脂組成物は、透明性、耐薬品性および色調安定性が均衡して優れ、かつ耐衝撃性、剛性などの機械的強度バランス、成形加工性およびコストパフォーマンスなどにも優れ、これら特性を生かして、家電製品、通信関連機器および一般雑貨などの用途分野で幅広く利用することができる。
【図面の簡単な説明】
【図１】  本発明の樹脂組成物を、連続塊状重合し樹脂混合する方法により製造する際の装置の一実施態様を示す装置縦断面概略図である。
【図２】  耐薬品性の評価に使用する１／４楕円治具、及びその使用方法を説明する縦断面図である。
【符号の説明】
１：  反応槽
２：  予熱機
３：  二軸押出機型脱モノマー機
４：  溶融混練域
５：  二軸押出機型フィーダー
１１：  １／４楕円治具
１２：  試験片
１３：  薬液塗布面
１４：  クラック
Ｘ：  クラック発生箇所からの距離
【図１】
0005044869.tif 000008
【図２】
0005044869.tif 000009